СПОСОБЫ ПОЛУЧЕНИЯ КАТАЛИЗАТОРА С ИСПОЛЬЗОВАНИЕМ ГИДРАТИРОВАННЫХ РЕАГЕНТОВ

1. Композиция предварительного катализатора, содержащая:
хромсодержащее соединение; титансодержащее соединение, включающее по меньшей мере две карбоновые кислоты; и носитель из диоксида кремния;
при этом эквивалентное молярное отношение титансодержащего соединения к по меньшей мере двум карбоновым кислотам составляет от около 1:1 до около 1:4.
2. Композиция предварительного катализатора по п.1, в которой носитель на основе диоксида кремния содержит от около 0,1% мас. до около 20% мас. воды.
3. Композиция предварительного катализатора по п.1, в которой предварительный катализатор дополнительно содержит пероксидсодержащее соединение.
4. Композиция предварительного катализатора по п.3, в которой эквивалентное молярное отношение титана в титансодержащем соединении к пероксидсодержащему соединению составляет от около 1:1 до около 1:20.
1
15
2
15
3
15
1
15
5. Композиция предварительного катализатора по п.1, в которой по меньшей мере две карбоновые кислоты включают монокарбоновую C-C-кислоту, дикарбоновую C-C-кислоту, трикарбоновую C-C-кислоту, C-C-α-гидроксикарбоновую кислоту или их комбинацию.
6. Композиция предварительного катализатора по п.1, в которой по меньшей мере две карбоновые кислоты включают уксусную кислоту, лимонную кислоту, глюконовую кислоту, гликолевую кислоту, глиоксиловую кислоту, молочную кислоту, яблочную кислоту, малоновую кислоту, щавелевую кислоту, фосфоноуксусную кислоту, винную кислоту, глицериновую кислоту, глюконовую кислоту, миндальную кислоту, 2,4-гидроксибензойную кислоту, 2,6-пиридиндикарбоновую кислоту, нитротриуксусную кислоту, α-гидроксиизомасляную кислоту, метилмалоновую кислоту, фенилмалоновую кислоту, диглюконовую кислоту, иминодиуксусную кислоту, гидроксиметил-2-масляную кислоту или их комбинацию.
7. Композиция предварительного катализатора по п.1, в которой по меньшей мере две карбоновые кислоты включают первую карбоновую кислоту, выбранную из группы, состоящей из оксалата, лактата и гликолята, и вторую карбоновую кислоту, выбранную из группы, состоящей из метилмалоновой кислоты, фенилмалоновой кислоты, α-гидроксиизомасляной кислоты, салициловой кислоты и лимонной кислоты.
8. Композиция предварительного катализатора по п.1, в которой носитель на основе диоксида кремния дополнительно содержит оксид алюминия.
2
2
3
3
9. Композиция предварительного катализатора по п.1, в которой носитель на основе диоксида кремния характеризуется площадью поверхности от около 100 м/г до около 1000 м/г и объемом пор от около 1,0 см/г до около 2,5 см/г.